FR 2843673 A1 20040220 FR 0210269 A 20020813 NAPPES CHAUFFANTES A RESISTANCE AUTOCONTROLEE PAR LA TEMPERATURE PAR EFFET PTC ET LEURS APPLICATIONS Domaine de l'invention La présente invention concerne des nappes chauffantes comprenant des polymères à résistance autocontrolée par la température, ainsi que les matériaux à usage domestique ou industriel qui les incorporent et en particulier les matériaux utilisés dans les domaines de la construction et du bâtiment, du transport d'énergie dans les fonds marins, de la santé humaine ou animale, de l'industrie alimentaire ou de l'industrie des contrôles de procédés. Art antérieur et problème technique Les moyens de chauffage par électricité connus supposent la mise en place de systèmes de mesure de température pour limiter les apports d'énergie en fonction des niveaux de température atteints en tel ou tel endroit de l'ensemble considéré. Quand les systèmes en question sont hétérogènes, ce qui est le plus souvent le cas, il est vite impossible de situer pratiquement les zones où mettre les dits systèmes de mesure destinées à donner des instructions aux postes d'apport d'énergie électrique. Les matériels de cordons chauffants électriques sont connus dans l'industrie depuis fort longtemps, mais ils présentent de grandes difficultés de mise en place, de raccordements électriques, d'insertion dans des systèmes de sols, de plafonds, de tubes. Les coefficients de transferts de chaleur sont très faibles, et toute panne est très coûteuse à réparer. Dans l'art antérieur on trouve de nombreux documents qui décrivent la mise en #uvre des techniques de chauffage permises par les céramiques à effet PTC, et certains polymères plastiques à l'état fondu. Le principe de base est le fait que la température de tout ensemble peut être garantie sans mesure permanente, et cela de façon réversible selon un grand nombre de cycles de chaud et de froid. Selon ce principe, les dispositifs de l'art antérieur sont utilisés à des applications diverses telles que : # chauffage instantané de l'eau sans besoin de stockage, # garantie de non condensation de zones ou boîtiers électriques où les produits doivent rester au sec, # émissions contrôlées d'odeurs en faisant varier la température des bacs contenant les dites odeurs, # chauffages pour anti buées sur rétroviseurs, # pistolets à colle, # couverture chauffante, # chauffage de nourriture ou de plaques chaudes ou bacs de chauffe pour liquides à niveaux variables dans le cas de tasses bues progressivement avec risques de refroidissement ou de surchauffe en cas d'absence de performance PTC, # saisie de température par effet PTC, ou déglaçage permanent de paraboles et antennes diverses extérieures. Dans le brevet US 5. 714.096 on décrit des compositions ou des formulation originales telles que des polypropylènes modifiés par des greffons maléiques avec usage d'un solvant et de carbone conducteur pour modifier les températures de switch PTC et leur mise en #uvre pour fabriquer des pâtes conductrices pour des chauffages de rétroviseurs de voitures à bas coûts. La chauffe contrôlée là où il est difficile de mettre et de lire des thermomètres a été décrite dans le brevet US 6. 121.585 avec un polymère PTC déposé sur un support pour un agencement de surfaces chauffantes destiné à tenir au chaud des tasses de breuvages en automobile. Dans les brevets US 6. 084.206 et 6. 730.28 on décrit des mailles conductrices placées de part et d'autre d'une couche d'éléments à effet PTC. Celles-ci sont intégrées dans des couvertures chauffantes comprenant de multiples couches de différents matériaux. Une couche de silicone thermiquement conductrice présentent des trous régulièrement répartis. Les éléments discrets de matériau céramique PTC sont insérés dans les trous prévus à cet effet. Ces couvertures chauffantes de part leur structure composée de multiples couches de différents matériaux superposés et comprenant des éléments à effets PTC discrets qu'il est nécessaire d'ajuster séparément pour être intégrés à la couverture chauffante sont difficiles et compliquées à fabriquer. De plus leur structure ne leur permet pas de concevoir ni de préparer des matériaux chauffants aux formes et puissances ajustables selon les besoins. Il existe donc un besoin de disposer de système d'apport d'énergie sous forme de nappe chauffante tel que leur forme et leur performance électrique soit adaptable au matériau à chauffer sous, sur ou dans lequel la nappe sera incorporée et qui soit peu coûteux et plus facile à fabriquer que les systèmes de l'art antérieur. Résumé de l'invention L'invention a pour objet une nappe chauffante comprenant au moins une couche de polymère conducteur à résistance autocontrolée par la température par effet PTC placée entre au moins deux surfaces électriquement conductrices, cette nappe étant régulable en température, en puissance, en voltage, en cinétique de chauffe et nombres de cycles de stabilité. Selon un mode de réalisation, les deux surfaces électriquement conductrices ont des structures maillées. Selon un autre mode de réalisation, la couche de polymère recouvre les surfaces électriquement conductrices avec une densité comprise entre 10 et 500g/m2. Selon encore un autre mode de réalisation, la nappe est recouverte par un polymère isolant électriquement et conducteur thermique. L'invention fournit aussi une structure chauffante mono ou multicouches comprenant au moins une nappe chauffante selon l'invention. L'invention fournit aussi l'utilisation de nappe ou structure chauffante selon l'invention dans les domaines de la construction et du bâtiment, du transport d'énergie dans les fonds marins, de la santé humaine ou animale, de l'industrie alimentaire ou de l'industrie des contrôles de procédés. L'invention fournit aussi des matériaux chauffants à usage domestique ou à usage industriel comprenant une nappe ou structure chauffante selon l'invention, en particulier des systèmes chauffants du type tuyau ou échangeur à plaques chauffantes instantané. L'invention fournit encore des matériaux chauffants de construction de bâtiments pour sols, murs, plafonds, ou sous couche de tapis comprenant au moins une nappe ou structure chauffante selon l'invention. L'invention fournit aussi des systèmes chauffants comprenant au moins une nappe ou structure chauffante selon l'invention. L'invention porte aussi sur l'utilisation pour la suppression par chauffage de la contamination par des agents pathogènes d'au moins une nappe ou structure chauffante selon l'invention. Exposé détaillé de l'invention L'invention a pour objet une nappe chauffante comprenant au moins une couche de polymère conducteur à résistance autocontrolée par la température par effet PTC placée entre au moins deux surfaces électriquement conductrices régulables en température, en puissance, en voltage, en cinétique de chauffe et nombres de cycles de stabilité. Les nappes selon l'invention peuvent être adaptées à toutes les formes de matériaux chauffants. De plus, selon les performances désirées, on obtient des systèmes très réactifs qui montent à plus de 100 C en quelques secondes et avec des puissances de plus de 10.000 watt/m2 dans certains cas, en fonction des différentes compositions à effet PTC utilisées et placées entre les deux surfaces conductrices. Dans le cas de plus faibles puissances, avec des inerties plus fortes qui se comptent en minutes, et des températures moyennes, inférieures à 70 /80 C, les apports d'énergie préférés se font sous forme de bandes de mailles ou filets entre lesquels sont installés des conducteurs pour l'amenée du courant. Ainsi selon un mode de réalisation particulièrement avantageux, la nappe chauffante comprend une couche de polymère conducteur à résistance autocontrolée par la température par effet PTC placée entre 2 surfaces électriquement conductrices, les surfaces ayant des structures maillées. L'apport du courant s'effectue grâce à des conducteurs régulièrement répartis entre les mailles. Ces systèmes d'apport d'énergie en nappes à effet PCT supportés ont l'avantage de simplifier les modes de branchements électriques, tout en restant fiables même en cas de dommages mécaniques des surfaces. Cette possibilité de chauffer en nappes des zones de toutes dimensions, et de façon homogène, permet de simplifier les mises en place des éléments chauffants dans les situations industrielles et domestiques les plus variées. Avec des voltages très différents (2. 5 à 440 volts), pour des puissances allant de 30 à 10. 000 watts par m2 et plus, des températures d'équilibres allant de 0 C à 120 ou 150 C ou plus, une gamme illimitée d'usage des compositions de polymères conducteurs à températures maîtrisées est ainsi définie. Selon un autre mode de réalisation les nappes chauffantes sont dosées, en fonction de la puissance de chauffe recherchée, entre 10 et 500g/m2 de substances actives réparties sur les surfaces continues ou maillées du support qui assurent la stabilité mécanique et la durée de fonctionnement. Les apports de courant se font entre des espaces de conducteurs espacés de 0. 5 mm à 50 cm selon les voltages, températures et puissances désirées. En fonction des utilisations ultérieures des nappes chauffantes celles ci peuvent être avantageusement recouverte d'un polymère isolant électriquement mais conducteur sur le plan thermique afin d'assurer les transferts de chaleur. Cette couche isolante comprend par exemple des poudres de types aluminium noyées dans des matrices polymériques de type PMMA ou tout autre système d'enrobage isolant. La couche de polymère conducteur à résistance autocontrolée par la température comprend notamment un matériau composite polymérique rendu conducteur par incorporation de graphite dans une matrice polymère. L'application d'une tension suffisante conduit à un échauffement par effet Joule. En absence d'un mécanisme disjoncteur, la température croit jusqu'à destruction du matériau. Les matériaux composites polymériques utilisés montre une augmentation de la résistance en fonction de la température (effet PTC ou "Positive Température Coefficient"), de sorte que l'intensité se stabilise à une température d'équilibre. Cet effet PTC permet donc une régulation thermique de l'intensité du courant, il présente de nombreux avantages par comparaison avec les résistances traditionnelles: # La régulation des systèmes de chauffage électrique est classiquement obtenue par inclusion dans le circuit d'un disjoncteur thermique. En cas de panne de ce dernier le circuit ou le fusible de sécurité est grillé. Le matériau PTC s'autorégule sans qu'il soit nécessaire d'inclure ni disjoncteur ni fusible. # Le système chauffant PTC présente un moindre risque de combustion et de court-circuit. # En cas de mise à la terre involontaire d'une zone d'élément chauffant PTC il ne se produit pas de court circuit. # L'effet PTC génère une température modérée, ce qui présente 2 bénéfices par rapport aux systèmes traditionnels : # Les spécifications imposées aux matériaux isolants doivent être moins sévères ; # L'apport de chaleur s'effectue par une surface plus étendue. # Le matériau composite peut être transformé par les méthodes utilisées dans l'industrie des plastiques (co-extrusion, moulage, etc.). Il peut aussi être appliqué comme une peinture sur les substrats isolants de toute géométrie. On peut utiliser plusieurs types de systèmes polymères composites qui présentent l'effet PTC. Selon un premier type, l'effet PTC est basé sur le phénomène de l'expansion des cristaux polymères perturbant le réseau de la charge conductrice. La résistance du composite diminue lentement quand on augmente la quantité du noir de carbone dans une matrice polymérique semi- cristalline, jusqu'à une concentration où la résistance chute. Cette dernière représente une transition géométrique qu'on appelle le seuil de percolation. Il a été trouvé que le maximum de l'effet PTC correspond à une concentration critique qui se trouve au voisinage du seuil de percolation. Quand la température du matériau s'approche de la fusion de la matrice, une expansion de la zone cristalline déclenche l'effet PTC. Cependant une haute énergie des particules du noir de carbone et un bas module de cisaillement de la matrice provoquent une chute de la résistance, connue comme l'effet NTC (Negative Temperature Coefficient). Ce premier type est décrit dans les références suivantes (CA désigne les Chemical Abstracts): 131 :243891 CA Tl Organic PTC thermistor materials with high transitive température AU Yang, Fubiao; Li, Yongqin ; Li, Xiaojun CS Department 5, National University of Defense Technology, Changsha, 410073, Peop. Rep. China SO Gongneng Cailiao (1998), 29(Suppl.), 724-725 CODEN: GOCAEA; ISSN : 1001- 9731 PB Gongneng Cailiao Bianjibu 129 :331461 CA TI Effect of thermal treatment on crystallization and PTC properties of conductive PVDF/CB composite AU Wang, Jikui; Wang, Gengchao ; Zhang,Bingyu; Fang, Bin ; Zhiping CS Inst. Mater. Sci. Eng., East China Univ. Sci. Technol., Shanghai, 200237, Peop. Rep. China SO Gaofenzi Cailiao Kexue Yu Gongcheng (1998) , 14(5), 93-95 CODEN: GCKGEI ; ISSN : 1000-7555 PB "Gaofenzi Cailiao Kexue Yu Gongcheng" Bianjibu 125 :277325 CA Tl Influences of crystallization histories on PTC/NTC effects of PVDF/CB composites AU Zhang, Mingyin; Jia, Wentao; Chen, Xinfang CS Dep. Materials Science, Jilin Univ., Changchun, 130023, Peop. Rep. China SO J. Appl. Polym. Sci. (1996), 62(5), 743-747 CODEN: JAPNAB; ISSN : 0021-8995 104 :121274 CA TI Heaters IN Shibata, Tsuneo; Nishida, Takeo; Terakado, Masayuki; Nitta, Isao PA Matsushita Electric Industrial Co., Ltd., Japan SO Jpn. Tokkyo Koho, 5 pp. CODEN : Selon un deuxième type, l'effet PTC est basé sur la présence de deux polymères immiscibles. Parmi des matériaux de ce type les systèmes PVDF/HDPE chargés en noir de carbone sont les plus connus. Les phases du PVDF et HDPE sont immiscibles, donc l'effet PTC dans ce cas dépend beaucoup de la morphologie et de la distribution du noir de carbone entre ces deux phases. Le noir de carbone est préférablement dispersé dans la phase HDPE qui devient la phase conductrice. Si le PVDF est en bon équilibre par rapport au HDPE, la phase PVDF forme une structure particulière favorable pour l'effet PTC. Une répartition singulière de la phase PE conductrice dans la phase PVDF est la condition pour contrecarrer l'effet NTC qui se produit à la fusion du HDPE qui est inférieure à celle du PVDF. Ce deuxième type est décrit dans les références suivantes : 131 :287163 CA Tl Carbon black-filled immiscible blends of poly(vinylidene fluoride) and high density polyethylene: the relationship between morphology and positive and negative température coefficient effects AU Feng, Jiyun; Chan, Chi-Ming CS Department of Chemical Engineering Advanced Engineering Materials Facility, The Hong Kong University of Science and Technology, Kowloon, Hong Kong SO Polym. Eng. Sci. (1999), 39(7), 1207-1215 CODEN : PYESAZ; ISSN : 0032-3888 PB Society of Plastics Engineers 130 :96227 CA Tl Carbon black-filled immiscible blends of poly(vinylidene fluoride) and high density polyethylene: electrical properties and morphology AU Feng, Jeng; Chan, Chi-Ming CS Dep. of Chemical Engineering, Advanced Engineering Materials Facility, The Hong Kong University of Science and Technology, Kowloon, Hong Kong SO Polym. Eng. Sci. (1998), 38(10), 1649-1657 CODEN : PYESAZ; ISSN : 0032-3888 PB Society of Plastics Engineers 130 :52964 CA Tl Carbon black-filled immiscible blend of poly( vinylidene fluoride) and high-density polyethylene: electrical properties and morphology AU Feng, Jiyun; Chan, Chi-Ming CS Department of Chemical Engineering, The Hong Kong University of Science and Technology, Kowloon, Hong Kong SO Annu. Tech. Conf. - Soc. Plast. Eng. (1998), 56th(Vol. 2), 2476-2480 CODEN : ACPED4; ISSN: 0272-5223 PB Society of Plastics Engineers et enfin la demande de brevet WO 9805503 On peut avantageusement utiliser les compositions à effet PTC contenant des polymères fluorés par exemple celles divulguées dans la demande EP-A-1205514 (à laquelle il est renvoyé pour la description des mélanges polymères en cause) qui décrit des compositions à base de polymères PVDF combinés avec des solvants liquides et des diluants compatibles ou des compositions contenant des polymères PMMA en suspension et en mélange bien dispersés avec des particules conductrices appropriées. Selon un mode de réalisation, le fait d'avoir des latex avec des particules dispersées permet leur mise en #uvre entre deux surfaces conductrices, par trempage, imprégnation, séchage ou extrusion sur différents supports continus, ou sur des fils de natures différentes selon les milieux choisis, les densités d'apport d'énergie souhaités et les contraintes mécaniques prévisibles. Les supports ou les fils peuvent être dans tout matériau dont les points de fusion sont notamment supérieurs à 220 C pour permettre la tenue à un traitement thermique à 180 C pendant 30 minutes et par exemple, soit en polyester soit en polyamide 6 ou en polyamide 6,6. Les surfaces électriquement conductrices qui se présentent selon l'invention sous forme de support continu ou sous forme de peigne, de mailles ou de filets ou de cordons sont constituées de tout matériau conducteur électrique comprenant par exemple un métal tel que le fer, l'aluminium, le cuivre, le nickel, le laiton et leurs alliages Les nappes se présentent en général sous forme rouleaux de longueur d'au moins 1 mètre jusqu'à environ 50 mètres de long et de largeur d'au moins 0. 5 mètre jusqu'à 5 mètres avec des mailles conductrices de taille comprise entre 0. 5 par 0. 5 mm à 50 par 50 cm selon les puissances requises. Selon un mode particulier de réalisation et dans le cas de faibles puissances requises par exemple de 30 à 1500 W/m2 et 15 minutes d'inertie les mailles des nappes ont des tailles comprises entre 10 par 10 cm à 50 par 50 cm. Selon un autre mode particulier de réalisation et dans le cas de fortes puissances requises par exemple de 2000 à 15000 W/m2 et une inertie de quelques secondes, les mailles des nappes ont des tailles comprises entre 0.5 par 0. 5 mm à 2 par 2 mm. Dans le cas des très faibles espacements, les apports de courant peuvent se faire avec des surfaces électriques conductrices continues entre lesquelles le matériau polymère PTC sous forme de grain est inséré par frittage à chaud. Le réseau de conducteurs électriques est de préférence intégré sous forme de modules étanches. Une fois identifié le type de performances voulues, les produits à résistance autocontrolée par la température (PTC) disponibles peuvent être utilisés selon les paramètres de choix suivants : # Voltage de 9 à 440 v. # Densité de puissance de 30 à 15.000 w/m2. # Températures de +2 c à +150 c ou plus selon les compositions de polymère utilisées. # Longévité adaptée aux situations selon les formules. # Fréquences de changements chaud/froid. # Vitesse de montée en température. # Mode de régulation autour du point de consigne. # Limites économiques et critères de surfaces. Selon un autre objet, l'invention concerne des structures mono ou multicouches d'isolation et/ou de protection par exemple de corrosion, comprenant les nappes chauffantes décrites ci-dessus. Par structures chauffantes monocouches on entend l'intégration de la nappe chauffante dans une seule épaisseur de matériau isolant par exemple des dalles de béton ou des plaques de sol acrylique, des plaques de plâtres, de polymère, etc. Par structures chauffantes multicouches on entend l'insertion de la nappe chauffante entre différentes couches de matériaux identiques ou différents ayant des propriétés isolantes et/ou de protection par exemple de corrosion. Les mailles qui sont vides entre deux conducteurs, permettent l'intégration complète des éléments chauffants dans les structures d'isolation et/ou de protection de corrosion. L'invention a aussi pour objet les matériaux chauffants fabriqués à partir de telles nappes chauffantes. En particulier on peut utiliser les nappes chauffantes recouvertes d'un polymère isolant électriquement mais conducteur sur le plan thermique, pour réaliser un échangeur à plaques chauffantes instantané plus léger et plus compact que les systèmes actuels qui en limitent les installations à des sites dispersés mais sous fort contrôle technique. Cet échangeur à plaques chauffantes instantanées est conçu selon le modèle connu en aluminium ou en acier. Les modules correspondants sont réalisés ici en plaques de PMMA ou autre système liant plastique chargé de poudre aluminium aux granulométries bien réparties et déjà utilisées pour réaliser des moules rapides pour séries limitées. Ce faisant, les plaques qui entourent les éléments PTC sont rendues isolantes au plan électrique, tout en ayant de très bonnes propriétés de conductivité électrique recherchée, avec 1 à 5 mm d'épaisseur au lieu des 20 mm imposés pour le moment par les éléments chauffants à 800 C et aux problèmes liés à la réduction de ces températures à moins de 100 C sans perte d'étanchéité et sans déformation des plaques de métal. Les éléments obtenus sont bien plus compacts que les modèles connus à ce jour pour le même service. Les applications des ces matériaux chauffants sont maintenant précisées dans tous les domaines humains et industriels connus avec la mise en place, au cas par cas, des compositions de polymères à effet PTC les plus performantes. Les systèmes étudiés d'apports d'énergies auto limitée en nappe peuvent couvrir les activités suivantes ; # bâtiments chauffés en hors gel à +2 C au sol, ou à 15 C pour un premier chauffage au sol, ou des nappes au plafond autour de 40 C selon les limites imposées par la stabilité des matériaux ( plâtres, polymères...). # Les sous couches de tapis pour sécher et éviter les proliférations des acariens et assurer un confort de contact immédiat. # Les usages domestiques en gastronomie entre 30 et 70/80 C et plus pour améliorer les goûts des produits sous cuisson contrôlée, et le maintien en température des aliments préparés, ou même leur réchauffage rapide sans autre matériel qu'une plaque de chauffe sans thermostat nécessaire. # Les détails de chauffe par contact dans les salles de bains. # Les transports d'énergie dans les fonds marins, dans de l'eau à +4 C dès 500 mètres de fond, avec la possibilité de chauffer des tubes de 12 pouces % en plus des précautions d'isolation des tubes par éléments isolants. # Le dégivrage des moyens de transport par apport rapide d'énergie sous température fixée à l'avance, et à puissance évolutive; il peut aussi bien s'agir des ponts de bateaux que des ailes d'avion et que des habitacles de voitures ou véhicules commerciaux. # Les domaines de santé, de l'élevage de tous animaux domestiques ainsi que pour l'industrie alimentaire, avec la possibilité de chauffer à tout moment toutes surfaces à la température voulue, de 35 C à la température de pasteurisation/ 70 C pendant la période jugée optimale après des tests de validation. # L'industrie en général avec les produits sensibles à la température pour les stockages, les lignes de transports, les réacteurs, les moules pour matériaux divers. # Egalement, les surfaces sous les racines des plantes pour permettre des croissances contrôlées à chaque niveau de température déterminé optimal. Les transmissions de chaleur aux plantes se font bien plus rapidement et avec économie par les contacts de racines que par le milieu aérien. Selon un autre objet l'invention concerne les matériaux à usage domestique ou à usage industriel dans les domaines de la construction et du bâtiment, du transport d'énergie dans les fonds marins, de la santé humaine ou animale, de l'industrie alimentaire ou de l'industrie des contrôles de procédés qui comprennent les dispositifs (nappes ou structures chauffantes) tels que décrit ci-dessus. Pour les matériaux de construction de bâtiments à usage industriel ou domestique tels que les matériaux pour sols, murs plafonds ou sous couche de tapis à usage industriel ou domestique, on utilise plus particulièrement ce concept pratique de nappes chauffantes pour maintenir les températures aux seuils visés : hors gel à +2 C, confort à 15/25 C, séchage à 30/40 C, chauffage par rayonnement basse température. Les transferts d'application se font entre le secteur industriel et le secteur domestique par réduction de la taille des zones chauffées aux 10 à 100 m2 usuels en habitat urbain ou rural. Selon un autre mode d'application l'invention concerne des tuyaux chauffants et en particulier des tuyaux chauffants pour le transports de pétrole ou de gaz en production off shore ou on shore qui comprennent les nappes chauffantes. Le problème du maintien en température des flux de pétrole sous l'eau à plus de 500 mètres de fond est très important, car l'eau est à 4 C du fait de la pression, tandis que les fluides sont pompables à plus de 50 C. Il est impératif de maintenir des températures minimales pour ne pas boucher les circuits. Ceci est obtenu avec des isolations thermiques qui permettent des arrêts limitées à un certain nombre d'heures, mais sans apport d'énergie possible à ce jour. Les mailles chauffantes PTC permettent de doser les puissances requises pour compenser les pertes de chaleur de l'ordre de 60 W/m2 pour des tubes de 12 pouces 3/4 qui offrent des surfaces de pertes de 1 m2/mètre linéaire. La puissance requise est donc de 480 KW pour un tube de grand fond de 8 km, ce qui est typique en production off shore. Les puissances de quelques MW sur les plates formes permettent ce genre d'appoint de puissance. Afin de pouvoir chauffer en contrôlant la température, les nappes sont par exemple insérées dans les multicouches de protection de corrosion des tubes, entre la couche époxy et la couche de polyoléfine. Les mailles qui sont éventuellement vides entre deux conducteurs, permettent l'intégration complète des éléments chauffants dans les structures d'isolation et de protection de corrosion. Selon un autre mode d'application l'invention concerne l'utilisation pour la suppression par chauffage de la contamination par des agents pathogènes des nappes ou structures chauffantes telles que décrites ci dessus. Le nettoyage physique des surfaces techniques est plus ou moins crucial au plan micro biologique selon la destination de ces plans de travail. Qu'il s'agisse d'industrie alimentaire, de pharmacie, de chirurgie, de laboratoires biologiques divers, il est souvent essentiel d'avoir des surfaces propres dont on est aussi certain qu'elles sont décontaminées de toute pollution microbienne extérieure à un moment donné. D'ordinaire, ce but est présumé atteint quand les nettoyants de surface sont réputés antibactériens dans les conditions de mise en #uvre prescrites. Mais il est clair que les contrôles de surface ne se font pas couramment, à chaque nettoyage antimicrobien. L'option de chauffage PTC des surfaces permet de procéder en deux étapes, dont la première consiste à nettoyer mécaniquement les surfaces. Ensuite, la seconde étape est celle de chauffer la surface visée pendant le temps compté de 1 à 15 minutes à la température requise et obtenir l'assainissement souhaité. Dans un mode d'application particulier de la suppression par chauffage de la contamination par des agents pathogènes, les nappes chauffantes recouvertes de polymère isolant permettent de mettre en place des systèmes de génération d'eau chaude instantanée qui ne chauffent l'eau qu'au moment de l'ouverture du robinet, qui sont plus légers et plus compacts que les systèmes actuels et qui offrent une option de garantie et de performance améliorée. Concernant les divers contrôles de procédés dans l'industrie pour toute la gamme de températures entre +5 C et +150 C, il est souvent très difficile de réguler autour des niveaux requis en raison de l'hétérogénéité des systèmes étudiés. On assiste à des phénomènes de surchauffe en surface, pour des températures à c#ur insuffisantes. Dans les mises en #uvre de systèmes alimentaires délicats, de bio fermentations par exemple lactiques et/ou fromagères, de maturation des viandes, des crèmes, des chocolats, glucoses et autres, le respect des températures maximales strictes oblige à des systèmes de régulation très complexes. La mise en place de nappes chauffantes aux formes et puissances ajustables selon les besoins permet de simplifier la conception de ces matériels. Ces nappes peuvent être adaptées sous toutes les formes, avec les surfaces ou mailles conductrices chauffantes décrites ci dessus. Dans le domaine de l'aviation, les avions ont des points très sensibles aux températures extérieures à -50 C. Les protections actuelles se font avec des apports de puissances constantes, ce qui entraîne des surchauffes ou des températures trop basses. Il est donc souhaitable de pouvoir chauffer en divers points de façon contrôlée en délocalisé en intégrant par exemple, des nappes chauffantes dans les ailes d'avion pour les protections antigel de surface ainsi que pour maintenir en température des organes d'évacuation divers et des circuits exposés hors de la carlingue. Cette performance est permise par les propriétés de chauffage homogène et régulier des nappes de l'invention. L'invention sera mieux comprise au regard des exemples suivants, qui sont donnés à titre illustratif et non limitatif. Exemples Préparation des nappes chauffantes Exemple la Un rouleau de 1 mètre de large est imprégné par trempage dans une suspension d'un mélange de polymères PTC (30 % de Graphite, 40 % de PVDF, 30 % de PMMA) avec une densité de 100 g/m2 sur un matériau support soit en polyester soit en polyamide 6 ou en polyamide 6,6 de 1 cm2 (1 cm par 1 cm). On effectue ensuite un séchage puis un conditionnement à 180 C ou par rouleau d'impression en continu avec la suite de traitements thermiques adaptés. Le réseau de conducteurs électriques pour le contrôle du courant est tissé dans les mailles avec une distribution de 15 cm de large pour les polarités du courant. Les redistributions se font en peigne de conducteurs (branchements en 110 V ou 42 V). Les mailles conductrices dégagent une puissance de 100 W/m2 à 12 C sous 110V et 50 W/m2à 3 C sous 42 V. Exemple lb Les nappes chauffantes obtenues selon l'exemple la sont isolées électriquement par application d'un polymère de type PMMA. Préparation de structure monocouche ou multicouche et applications. Exemple 2 Une nappe chauffante avec des mailles de 2 mm d'épaisseur isolée électriquement obtenue comme décrit dans l'exemple 1b est intégrée dans une épaisseur de 10 mm de ciment autolissant au dessus du béton de sol et par bandes de 10 mètres de long. Le courant est branché en donnant en 20 minutes les températures indiquées. Les enregistrements de courant consommé montrent les alternances de puissances nécessaires entre le jour et la nuit, ainsi que les changements de puissance en fonction de la température pendant la journée. Exemple 3 Des plaques comprenant une nappe selon l'exemple la ou 1b de taille de 0. 5 x 0. 5 mètres sont fixées aux plafonds en s'adaptant aux dimensions des éléments unitaires de différents modèles amovibles. Les puissances sont de l'ordre de 100 à 120 W/m2 avec environ 45 C maximum dans le cas de surfaces de type plâtre. Ces surfaces de chauffe sont adaptées au chauffage des maisons par radiations sous plafond ou en sous couches des tapis ou dans les sols bétons immergés. Dans le cas des sols et des dessous de tapis, les nappes chauffantes sont immergées dans les milieux visés, avec le seuils de températures appropriés pour la puissance requise et le voltage accepté par les normes de sécurité. Exemple 4 Dans le cas de sols en acryliques chargés de billes de verre, les nappes chauffantes et conductrices obtenues selon l'exemple 1b sont immergées telles quelles sans avoir besoin d'isolation puisque le PMMA est étanche à l'eau et isolant électrique. Les branchements électriques se font d'une bande déroulée à l'autre pour permettre l'installation de chauffage homogène d'une zone de 5 mètres de large par 10 mètres de long. Quand une isolation thermique est installée sur le sol, on constate qu'on garde finalement la même température de consigne qui est de 12 C pour 110 V. Les cycles de température ont été testés sur des périodes de 5 jours, puis de 30 et de 90 jours sans changement notable de performances. Des marquages au sol sont prévus pour indiquer les limites de connexions électriques par modules de tailles adaptées, par exemple de 50 m2 dans un ensemble de 500 m2 ou davantage. Exemple 5 Pour la mise hors gel de surface industrielle, on utilise des nappes filets selon l'exemple la de 1 mètre de large en rouleaux de 20 à 50 mètres avec des mailles conductrices de taille 0. 5 par 0. 5 cm à 2 par 2 cm selon les puissances requises et un réseau de conducteurs intégrés sous forme de modules étanches. Les températures atteintes sont de +5 C au minimum et de +28 C au maximum en moins de 15 minutes au sol, et de 45 C maximum au plafonds et sur les murs. Dans le cas de l'habitat humain permanent, les détections de présence par IR permettent de déclencher les chauffages localisés uniquement quand il y a besoin de chauffer, et d'arrêter selon des temporisations choisies. Exemple 6 Pour préparer des tubes de chauffages utilisés dans les installations pétrolières et de gaz en off shore et on shore, on utilise une banderole de largeur fixée en fonction de la puissance à transmettre et du diamètre des tubes. Cette banderole est enroulée de façon continue autour du tube à traiter. La banderole chauffante est préparée en insérant la nappe chauffante dans les multicouches de protection contre la corrosion des tubes, entre la couche époxy et la couche de polyoléfine. Les bilans thermiques sont établis par exemple à hauteur de 60 W/m2 à 60 C pour un tube de 12 pouces à immerger sous 1500 mètres d'eau dans un milieu à 4 C. La puissance consommée est de 480 KW pour une ligne de 8 km qui est typique en installation off-shore. Exemple 7 Dans le cadre de l'utilisation de surfaces sensibles, il est possible de garantir la propreté microbiologique à tout moment sans avoir besoin de contrôle immédiat préalable. Les tests de chauffe à 70 C minimum, et 80 C maximum, ont montré que les germes classiques sont éliminés alors que la surface témoin est restée contaminée. Ceci s'applique aussi pour la garantie de maintien en température de l'eau dans les réserves d'eau chaude sans risque de passer au dessous de 50 C ainsi que pour les systèmes de génération d'eau chaude instantanée avec échangeur à plaques chauffantes instantanées. REVENDICATIONS 1. Nappe chauffante comprenant au moins une couche de polymère conducteur à résistance autocontrolée par la température par effet PTC placée entre au moins deux surfaces électriquement conductrices. 2. Nappe chauffante selon la revendication 1 dans laquelle les deux surfaces électriquement conductrices ont des structures maillées. 3. Nappe chauffante selon les revendications 1 ou 2 dans laquelle la couche de polymère recouvre les surfaces électriquement conductrices avec une densité comprise entre 10 et 500g/m2. 4. Nappe chauffante selon l'une quelconque des revendications précédentes recouverte par un polymère isolant électriquement et conducteur thermique. 5. Structure chauffante mono ou multicouches comprenant au moins une nappe chauffante selon l'une des revendications 1 à 4. 6. Utilisation de nappe ou structure chauffante selon les revendications 1 à 5 dans les domaines de la construction et du bâtiment, du transport d'énergie dans les fonds marins, de la santé humaine ou animale, de l'industrie alimentaire ou de l'industrie des contrôles de procédés. 7. Matériaux chauffants à usage domestique ou à usage industriel comprenant les nappes ou structures chauffantes selon les revendications 1 à 5. 8. Matériaux chauffants de construction de bâtiments pour sols, murs, plafonds, ou sous couche de tapis comprenant au moins une nappe ou structure chauffante selon l'une des revendications 1 à 5. 9. Systèmes chauffants comprenant au moins une nappe ou structure chauffante selon l'une des revendications 1 à 5. 10. Utilisation pour la suppression par chauffage de la contamination par des agents pathogènes d'au moins une nappe ou structure chauffante selon l'une des revendications 1 à 5.